(57)【要約】【課題】書き出し時の筆記カスレを抑制し、筆跡の柔らかく滑らかな筆感及び高荷重で筆記した時のインキ転写性を潤滑にすることに優れたことを可能にしたボールペン用インキ組成物を提供すること。【解決手段】少なくとも色材、樹脂、下記化学構造式１あるいは２に示される化学物質を含み、２５℃での蒸気圧が０．００１ｍｍＨｇ以上であるアルコール、多価アルコール、グリコールエーテルから選ばれる溶剤を全溶剤の５０％以上占める主溶剤として含むボールペン用油性インキ組成物。【化１】2004107591.tif 000011【化２】2004107591.tif 000012【選択図】　　　なし【特許請求の範囲】
【請求項１】
少なくとも色材、樹脂、下記化学構造式（１）又は（２）で表される化学物質を含み、２５℃での蒸気圧が０．００１ｍｍＨｇ以上であるアルコール、多価アルコール、グリコールエーテルから選ばれる溶剤を全溶剤の５０重量％以上占める主溶剤として含むことを特徴とするボールペン用油性インキ組成物。
【化１】
2004107591.tif 000008
【化２】
2004107591.tif 000009
【請求項２】
グリコールエーテルが下記化学構造式（３）
【化３】
2004107591.tif 000010
の溶剤である請求項１記載のボールペン用油性インキ組成物。
【請求項３】
化学構造式（１）又は（２）で表される化学物質の添加量がインキ組成物に対して０．５重量％〜１０重量％であることを特徴とする請求項１又は２記載のボールペン用油性インキ組成物。
【請求項４】
色材は、顔料あるいは顔料と染料併用であることを特徴とする請求項１〜３のいずれか１項に記載のボールペン用油性インキ組成物。
【請求項５】
リン酸エステルとアミン系化合物の混合物をさらに含むことを特徴とする請求項１〜４のいずれか１項に記載のボールペン用油性インキ組成物。
【発明の詳細な説明】
【０００１】
【発明の属する技術分野】
本発明は、ボールペン用油性インキとして好適に用いられ、書き出し時の筆記カスレを抑制し、筆跡の柔らかく滑らかな筆感及び高荷重下で筆記した時のインキ転写性を潤滑にすることに優れたボールペン用油性インキ組成物に関するものである。
【０００２】
【従来の技術】
従来、油性ボールペンは、ボールチップ先端部のインキの溶剤が蒸発してインキが増粘した場合、書き出し時にインキが吐出し難くなって筆跡がカスレたりボールが十分回転する様になるまで十分濃い筆跡が得られないといった欠点が発生しやすかった。また、このカスレ現象は、環境条件による依存性も強く、低温及び高温下でたびたび発生し、不快なものとなっていた。更に請求項に示す様な揮発性の高い溶剤を使用するとこの様な問題は顕著になり大きな問題となる。この様な欠点を解決するために従来より種々の工夫が検討されてきた。例えば、特公昭６１−５２８７２号公報に記載されている発明では、特定の非イオン系界面活性剤を添加してインキの流動性を保持し、特公昭５７−３８６２９号公報には高沸点芳香族炭化水素を溶剤としインキが乾燥したり、吸湿して変質するのを低減する発明が記載され、特開平３−２８２７９号公報に記載の発明では、リン酸エステルを添加してインキの流動性を保持し、特開平６−２４７０９３号公報に記載の発明では、不揮発性の溶剤を使用しインキが完全に乾ききるのを防ぐ。
【０００３】
特開平１１−１５８４２１号公報に記載の発明では、塩基性染料とリン酸エステルとの塩を配合したことによりペン先での染料の結晶化を抑制し、ペン先端部で乾燥固化し難くグリス状からペースト状を得ることなどでインキの流動性を保持するなどを施して滑らかに書き出し、それぞれ問題となるカスレ現象を改善しようとしている。また、特開平１１−２１４９５号公報に記載の発明も、酸性ポリオキシエチレンアルキルエーテルリン酸エステルを所定のアルキルアルカノールアミンまたはモルホリンで中和することによって同様な効果を生み出している。しかし、ここで使用されているアミン物質は臭気が強く、反応性が高いことから溶剤、染料等の選択の自由度が狭くなる傾向にあった。また、安定な中和物というものを決める手だてがなかった。
【０００４】
しかし、従来油性ボールペンに使用される様な蒸気圧が０．０１ｍｍＨｇより低い溶剤では問題になり難いが、蒸気圧が高い溶剤ではボール周囲にインク凝着物が固化してしまうと、ボールを動かす書き出しに対して非常に強い筆記荷重が必要となる。
【０００５】
また、従来の油性ボールペンに使用されている２−フェノキシエタノールやベンジルアルコールの混合溶剤では潤滑性に関してもあまり問題なく、特にオレイン酸を代表とする脂肪酸系のものを入れるという発明はあるが、表面張力が３０ｄｙｎ　／ｃｍと低い溶剤ではあまり効果が発揮できず、しかも顔料を使用してしまうとその潤滑性の悪さは顕著であった。
【０００６】
【特許文献１】
特公昭６１−５２８７２号公報
【特許文献２】
特公昭５７−３８６２９号公報
【特許文献３】
特開平３−２８２７９号公報
【特許文献４】
特開平６−２４７０９３号公報
【特許文献５】
特開平１１−１５８４２１号公報
【特許文献６】
特開平１１−２１４９５号公報
【０００７】
【発明が解決しようとする課題】
本発明は、従来の方法とは異なり、書き出し時の筆記カスレを抑制し、筆跡の柔らかく滑らかな筆感及び高荷重下で筆記した時のインキ転写性を潤滑にすることに優れたことを可能にしたボールペン用インキ組成物及びそれを用いた油性ボールペンを提供することを目的とする。
【０００８】
【課題を解決するための手段】
上記課題を達成するために、本発明におけるボールペン用油性インキ組成物は、以下に示す点を特徴とすることにより課題を解決できることを見いだし本発明を完成した。
（１）少なくとも色材、樹脂、下記化学構造式（１）又は（２）で表される化学物質を含み、２５℃での蒸気圧が０．００１ｍｍＨｇ以上であるアルコール、多価アルコール、グリコールエーテルから選ばれる溶剤を全溶剤の５０％以上占める主溶剤として含むことを特徴とするボールペン用油性インキ組成物。
【０００９】
【化４】
2004107591.tif 000002
【００１０】
【化５】
2004107591.tif 000003
【００１１】
（２）グリコールエーテルが下記化学構造式（３）
【００１２】
【化６】
2004107591.tif 000004
【００１３】
の溶剤である上記（１）記載のボールペン用油性インキ組成物。
（３）化学構造式（１）又は（２）で表される化学物質の添加量がインキ組成物に対して０．５重量％〜１０重量％であることを特徴とする上記（１）（２）記載のボールペン用油性インキ組成物。
（４）色材は、顔料あるいは顔料と染料併用であることを特徴とする上記（１）〜（３）に記載のボールペン用油性インキ組成物。
（５）リン酸エステルとアミン系化合物の混合物をさらに含むことを特徴とする上記（１）〜（４）に記載のボールペン用油性インキ組成物。
【００１４】
【発明の実施の形態】
本発明の組成物に用いられる主溶剤（全溶剤の５０重量％以上）としては、２５℃での蒸気圧が０．００１ｍｍＨｇ以上のアルコール、多価アルコール、グリコールエーテルから選ばれる溶剤を用いる。この様に蒸気圧の高い特定の溶剤を使用することで筆跡の滑らかな筆感などの効果を与えることができる。本発明のボールペン用油性インキ組成物はこの様に蒸気圧の高い特定の溶剤を使用した場合に特有の問題を解決することを目的として開発されたものである。主溶剤とは全溶剤の５０重量％以上用いられることをいうが、必要に応じて７０重量％以上、さらには８０重量％以上、特に９０重量％以上用いることができる。
【００１５】
具体的にアルコール類としては、炭素数が２以上の脂肪族アルコールであり、エタノール、ｎ−プロパノール、イソプロパノール、ｎ−ブタノール、イソブタノール、ｔｅｒｔ−ブチルアルコール、１−ペンタノール、イソアミルアルコール、ｓｅｃ−アミルアルコール、３−ペンタノール、ｔｅｒｔ−アミルアルコール、ｎ−ヘキサノール、メチルアミルアルコール、２−エチルブタノール、ｎ−ヘプタノール、２−ヘプタノール、３−ヘプタノール、ｎ−オクタノール、２−オクタノール、２−エチルヘキサノール、３，５，５−トリメチルヘキサノール、ノナノール、ｎ−デカノール、ウンデカノール、ｎ−デカノール、トリメチルノニルアルコール、テトラデカノール、ヘプタデカノール、シクロヘキサノール、２−メチルシクロヘキサノール、ベンジルアルコールやその他多種の高級アルコール等が挙げられる。
【００１６】
また、多価アルコールとしてはエチレングリコール、ジエチレングリコール、３−メチル−１，３−ブンタンジオール、トリエチレングリコール、ジプロピレングリコール、１，３−プロパンジオール、１，３−ブタンジオール、１，５−ペンタンジオール、ヘキシレングリコール、オクチレングリコール等の分子内に２個以上の炭素、２個以上の水酸基を有する多価アルコールが挙げられる。
【００１７】
グリコールエーテルとしては、メチルイソプロピルエーテル、エチルエーテル、エチルプロピルエーテル、エチルブチルエーテル、イソプロピルエーテル、ブチルエーテル、ヘキシルエーテル、２−エチルヘキシルエーテル、エチレングリコールモノヘキシルエーテル、エチレングリコールモノフェニルエーテル、エチレングリコールモノ−２−エチルブチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノブチルエーテル、３−メチル−３−メトキシ−１−ブタノール、３−メトキシ−１−ブタノール、プロピレングリコールモノメチルエーテル、プロピレングリコールモノエチルエーテル、プロピレングリコールモノプロピルエーテル、プロピレングリコールモノブチルエーテル、プロピレングリコールフェニルエーテル、プロピレングリコールターシャリーブチルエーテルジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノメチルエーテル、トリプロピレングリコールモノブチルエーテル、テトラプロピレングリコールモノブチルエーテル等が挙げられる。
【００１８】
特に好ましいのは化学構造式（３）に示されるような溶剤が挙げられ、プロピレングリコールモノメチルエーテル、１，３−ブタンジオール、３−メトキシ−１−ブタノール、３−メチル−３−メトキシ−１−ブタノール等が挙げられる。
【００１９】
以上挙げた溶剤の中で特に好ましいのは、炭素数２〜７のグリコールエーテルが特に効果が解り易い。また、安全性及び経口毒性等の点から好ましくはエチレングリコール誘導体等以外の有機溶剤を使用した方が好ましい。
【００２０】
それらの例として、多価アルコール類誘導体があり、ソルビタン脂肪酸系、ポリグリセリン高級脂肪酸系、ショ糖脂肪酸系、プロピレングリコール脂肪酸系等の誘導体も挙げられる。
【００２１】
それ以外にはエステル類等もあげられ、エステル類の溶剤としては例えば、プロピレングリコールメチルエーテルアセテート、プロピレングリコールジアセテート、３−メチル−３−メトキシブチルアセテート、プロピレングリコールエチルエーテルアセテート、エチレングリコールエチルエーテルアセテート、ギ酸ブチル、ギ酸イソブチル、ギ酸イソアミル、酢酸プロピル、酢酸ブチル、酢酸イソプロピル、酢酸イソブチル、酢酸イソアミル、プロピオン酸メチル、プロピオン酸エチル、プロピオン酸プロピル、プロピオン酸イソブチル、プロピオン酸イソアミル、酪酸メチル、酪酸エチル、酪酸プロピル、イソ酪酸メチル、イソ酪酸エチル、イソ酪酸プロピル、吉草酸メチル、吉草酸エチル、吉草酸プロピル、イソ吉草酸メチル、イソ吉草酸エチル、イソ吉草酸プロピル、トリメチル酢酸メチル、トリメチル酢酸エチル、トリメチル酢酸プロピル、カプロン酸メチル、カプロン酸エチル、カプロン酸プロピル、カプリル酸メチル、カプリル酸エチル、カプリル酸プロピル、ラウリン酸メチル、ラウリン酸エチル、オレイン酸メチル、オレイン酸エチル、カプリル酸トリグリセライド、クエン酸トリブチルアセテート、オキシステアリン酸オクチル、プロピレングリコールモノリシノレート、２−ヒドロキシイソ酪酸メチル、３−メトキシブチルアセテート等様々なエステルが挙げられる。
【００２２】
また、分子内に水酸基を持たない溶剤であるジエーテルやジエステルとしては、具体的には、エチレングリコールジエチルエーテル、エチレングリコールジブチルエーテル、ジエチレングリコールジエチルエーテル、ジエチレングリコールジブチルエーテル、ジエチレングリコールジメチルエーテル、ジプロピレングリコールジメチルエーテル等が挙げられる。
【００２３】
本発明のボールペン用油性インキに用いる着色剤（色材）としては、限定されないが、顔料あるいは顔料と染料併用の形で使用することが好ましい。顔料を用いることで堅牢性に優れることができる。顔料としてはカーボンブラック、フタロシアニン、アゾ、キナクリドン、ジケトピロロピロール、インダスレン、ジオキサジン等の有機顔料を使用することができる。
【００２４】
また、顔料としては、用いる有機溶剤に溶解し難く分散後の平均粒径が３０ｎｍ〜７００ｎｍとなるものが好ましい。顔料の配合量は、インキ組成物全量に対し、０．５〜２５重量％、好ましくは０．５〜２０重量％までの範囲で必要に応じて配合することができる。
【００２５】
使用できる顔料は、単独又は２種以上の混合で使用することができる。また、必要に応じて無機顔料を用いた分散体や染料等も分散安定性に悪影響を与えない程度で添加することができる。染料を用いると発色性に優れる効果がある。更に、スチレン、アクリル酸、アクリル酸エステル、メタアクリル酸、メタアクリル酸エステル、アクリルニトリル、オレフィン系モノマーを重合して得られる樹脂エマルションや、インキ中では膨潤して不定形となる中空樹脂エマルション、または、これらのエマルション自身を着色剤で染着して得られる染着樹脂粒子からなる有機多色顔料等が挙げられる。
【００２６】
本発明に使用する色材が顔料である場合は、顔料分散インキ組成物を製造するには、従来から公知の種々の方法が採用できる。例えば、上記各成分を配合し、ディゾルバー等の攪拌機により混合攪拌することによって、また、ボールミルやロールミル、ビーズミル、サンドミル、ピンミル等によって混合粉砕した後、遠心分離や濾過によって顔料の粗大粒子、及び未溶解物、混入固形物を取り除くことによって容易に得ることができる。
【００２７】
これらの顔料に対して併用する染料としては分散系を破壊しないものであれば特に制限なく使用することができる。それらの染料としては、通常の染料インキ組成物に用いられる直接染料、酸性染料、塩基性染料、媒染・酸性媒染染料、酒精溶性染料、アゾイック染料、硫化・硫化建染染料、建染染料、分散染料、油溶染料、食用染料、金属錯塩染料等や通常の顔料インキ組成物に用いられる無機および有機顔料の中から任意のものを使用することができる。その配合量は、組成物全量当たり１〜５０重量％の範囲で選ばれる。
【００２８】
本発明のボールペン用油性インキ組成物には樹脂を使用する。ボールペン用油性インキ組成物において樹脂は、粘度調整やペン先での摩耗性の改良などの目的で添加されるが、顔料を添加する場合にはその分散剤としても使用される。ケトン樹脂、スチレン樹脂、スチレン−アクリル樹脂、テルペンフェノール樹脂、ロジン変性マレイン酸樹脂、ロジンフェノール樹脂、アルキルフェノール樹脂、フェノール系樹脂、スチレンマレイン酸樹脂、ロジン系樹脂、アクリル系樹脂、尿素アルデヒド系樹脂、マレイン酸系樹脂、シクロヘキサノン系樹脂、ポリビニルブチラール、ポリビニルピロリドン等に代表される樹脂がある。
【００２９】
これらの樹脂の配合量としては、１〜３０重量％がよく、より好ましくは１〜２０重量％である。その配合量が１重量％未満であると粘度調整やペン先での摩耗が困難となり、３０重量％超だと樹脂以外の原材料が配合できなくなったり、書き味に悪影響を及ぼすことになる。
【００３０】
本発明の好適な実施態様としてインキ組成物の色材に顔料を使用する場合、用いる分散剤としては上記に挙げたような樹脂の中から顔料を分散できるものを選択して使用することができ、活性剤やオリゴマーでも目的にあえばどの様なものでも種類を問わない。具体的な分散剤としては、ポリビニルアルコール、ポリビニルピロリドン、ポリビニルブチラール、ポリビニルエーテル、スチレン−マレイン酸共重合体、ケトン樹脂、ヒドロキシエチルセルロースやその誘導体、スチレン−アクリル酸共重合体等の合成樹脂やＰＯ・ＥＯ付加物やポリエステルのアミン系オリゴマー等が挙げられる。
【００３１】
本発明のインキ組成物には、化学構造式（１）あるいは（２）に示される化学物質を必ず使用することを特徴とする。化学構造式（１）あるいは（２）に示される化学物質は、チップ内のボールと受け座間の接触部の抵抗がインキの各種成分により増加するのを抑制して、ボールの回転の阻害を防止し、インキを良好に転写させる効果がある。この効果は、不明であるが、チップ内のボールと受け座間の接触部が連続的な層状のインキ吐出を阻害することに対して、インキ原材料との相互作用により潤滑剤的な効果を発揮し、またこれらの物質によるコーティング効果が抑制する作用を奏するようである。特に色材に顔料を含有するインキでは摩耗が激しいので、この効果は顕著であり有用である。化学構造式（１）あるいは（２）のアルキル基は炭素数１０以上３０以下が好ましいが、特に好ましくは、化学構造式（１）では炭素数１０〜２０であり、更に好ましくは１２〜１８である。具体的にはラウリル、ステアリルの形であるものが上市されており、アデカ製アデカアンホートＰＢ−３０Ｌ、花王社製のアンヒトール８６Ｂ、日光ケミカルズ社製ＡＭ−３０１、松本油脂社製のビスターＭＬ、ビスターＭＳ等がある。また、化学構造式（２）でも同様であり、日光ケミカルズ社製ＡＭ−３１３０Ｎ、松本油脂社製のビスターＣＡＰ等が挙げられる。
【００３２】
化学構造式（１）あるいは（２）に示される化学物質の添加量はインキ組成物に対して０．５重量％〜１０重量％が好適である。この範囲において顔料を使用したインキでも金属ボールの回転を阻害することなくインキを良好に転写できる効果が著しい。この添加量が１０重量％を超えると溶解性の点から不具合を引き起こしたり、吸湿性の点で多湿条件下での安定性に欠ける様な不具合を生じる恐れがあり、０．５重量％〜１０重量％が好適である。できる限り添加量を低減することがより望ましく、より好適には０．５〜１０重量％、更に好適には０．５〜７．０重量％である。
【００３３】
本発明のインキ組成物では、さらにリン酸エステルとアミン系化合物の混合物を使用することが好ましい。とりわけリン酸エステルとアミン系化合物との中和物として使用されることが望ましい。これはボール表面のインキ凝着物を取り除き易くする効果を提供し、書き出し時の筆記カスレを抑制すると共に、高揮発性溶剤による筆跡の柔らかく滑らかな筆感及び化学構造式（１）あるいは（２）に示される化学物質の添加による高荷重下で筆記した時のインキ転写性を潤滑にする効果を増大させる効果を奏する。
【００３４】
具体的には、リン酸エステルは、通常、リン酸モノエステル、ジエステル及び微量のトリエステルからなるものであり、エステル構造も芳香族や脂肪族の２系統がある界面活性剤が主である。リン酸エステル構造を形成し得るアルキル基に関しては、天然及び合成の高級アルコール等から得られるアルキル基を導入している。炭素数１０〜２０のアルキル基と０〜５０のポリオキシエチレン鎖を有するリン酸エステルが使用される。特に炭素数１５〜２０のアルキル基と０〜４個のポリオキシエチレン鎖を有する様なリン酸エステルが好適である。
【００３５】
また、中和するためのアミン系物質としてはアルカノールアミン、ポリオキシエチレンアルキルアミン、両性界面活性剤、脂肪アミン系物質などのアミン系化合物で中和することが望ましい。特にこれらのアミン系化合物として、３級アミンが好適に使用でき、更にアルカノールアミンに関しては、２０℃での蒸気圧が１ｍｍＨｇ以下のアルカノールアミンが好ましく、具体的にはＮ−メチルジエチルエタノールアミン、Ｎ，Ｎ−ジブチルエタノールアミン、Ｎ−ｎ−ブチルジエタノールアミン、Ｎ−ｔ−ブチルジエタノールアミン、Ｎ，Ｎ−ジエチルイソプロパノールアミン、トリエタノールアミン等が挙げられる。
【００３６】
これらの添加量に関しては、中和による混合物で、インキ組成物に対して、０．０１重量％〜１５重量％を配合することが好ましいが、より好適には０．１〜１０重量％である。また、特に好適には０．１〜８重量％である。これらは０．０１重量％未満だとボール表面のインキ凝着物を取り除き易くすることができない。また、１５重量％を超えて配合してしまうと描線品位としてボールからはじかれ過ぎて描線割れが生じやすくなる等の不具合を起こし易くなってしまう。
【００３７】
更に、本発明では必要に応じて、インキに悪影響を及ぼさず相溶することができる防錆剤、防黴剤、界面活性剤、潤滑剤及び湿潤剤等を配合することができる。特に脂肪酸などは、潤滑剤として好適に使用できる。また、乾燥抑制用添加剤として製品特性上、悪影響を及ぼさない範囲で主溶剤に相溶する不揮発性溶剤等も配合することができる。
【００３８】
本発明のインキ組成物をボールペンに用いる場合には、インキ追従体をボールペン後端部に付与することが好ましい。使用する溶剤は揮発性があるので、揮発防止、吸湿性防止、インキ漏れ防止としてインキ追従体を添加するものである。
【００３９】
インキ追従体としては、インキに使用する溶剤に対して低透過性、低拡散性が必要であり、そのベースとしては不揮発性や難揮発性の流動体、具体的には、ポリブテンや流動パラフィン等、請求項に示す溶剤と基本的に相溶性を有さない非シリコン系の油脂類を使用することができる。これらの物質の粘度が低い場合、増粘剤やゲル化剤を用いるとよい。具体的には、金属セッケン類、ベントナイト類、脂肪酸アマイド類、水添ヒマシ油類、酸化チタンやシリカやアルミナ等を含む金属微粒子類、セルロース類、エラストマー類等が挙げられる。
【００４０】
この様な効果を発揮する理由としてはインキ組成物に特徴があり、書き出し時の筆記カスレを抑制し、筆跡の柔らかく滑らかな筆感及び高荷重下で筆記した時のインキ転写性を円滑にすることに優れたインキが得られる理由は定かではないが、有機溶剤系のインキ特に顔料インキに化学構造式（１）あるいは（２）を使用することにある。これは油性インキ中で存在しにくい化学構造式（１）あるいは（２）が金属ボールとインキの界面で原材料への溶解性をコントロールするのではないかと考えられる。これによって摩耗や摩擦抵抗を軽減し、潤滑効果を発揮しているのではないかと考えられる。以上のことをもとに書き出し時のカスレが良好になり、筆跡の柔らかく滑らかな筆感及び高荷重下で筆記した時のインキ転写性を円滑にすることに優れたボールペン用油性インキ組成物を提供することが可能となった。
【００４１】
【実施例】
以下実施例により本発明を更に具体的に説明するが、本発明は、この実施例によって限定されるものではない。
【００４２】
インキの調製として使用するリン酸エステル中和物に関しては、リン酸エステルとアミン系化合物各々２％の主溶剤溶液に調製したもので中和滴定を行い中和点を得た。この中和比を用いて所定の値で混合することでリン酸エステル中和物とした。また、実施例で使用する化学構造式（１），（２）の物質は、使用する主溶剤を溶剤とする５０重量％溶液を作成し、その溶液を他の成分に混合して使用した。
【００４３】
以下の実施例及び比較例で用いた成分は下記のものである。
【００４４】
ＹＰ９０Ｌ：テルペンフェノール樹脂
スピロンバイオレットＣ−ＲＨ：メチルバイオレットを母体として酒精溶性染料
スピロンイエローＣ−ＧＮＨ：酒精溶性黄染料
Ｐｒｉｎｔｅｘ＃３５：カーボンブラック
ハイラック１１０Ｈ：アルコール可溶性樹脂
スピロンブルーＣ−ＲＨ：酒精溶性青染料
クロモフタルブルーＡ−３Ｒ：インダスレン（顔料）
クロモフタルバイオレット　Ｂ：ジオキサジンバイオレット（顔料）
ＰＯＥ（２）ラウリルエーテル：ポリオキシエチレン２モル付加物ラウリルエーテル
実施例１〜４、比較例１〜４は以下の通りである。
2004107591.tif 000005
（実施例２）
スピロンバイオレットＣ−ＲＨ　　　　　［保土ヶ谷化学工業製］　８．０％
スピロンイエローＣ−ＧＮＨ　　　　　　［保土ヶ谷化学工業製］　５．０％
Ｐｒｉｎｔｅｘ＃３５　　　　　　　　　［デグッサ社製］　　　　８．０％
ポリビニルブチラール　ＢＬ−１　　　　［積水化学製］　　　　　４．０％
ハイラック１１０Ｈ　　　　　　　　　　［日立化成製］　　　　１２．０％
アルキル（Ｃ１４〜１８）ジメチルアミノ酢酸ベタイン（アンヒ
トール８６Ｂ）　　　　　　　　　　　　［花王製］　　　　　　　１．０％
３−メトキシ、３−メチル、１−ブタノール　　　　　　　　　　　１．０％
リン酸エステル：フォスファノールＬＢ−４００　　　　　　　　１．４６％
アミン系化合物：ポリオキシエチレンオレイルアミン（ＴＡＭＮ
Ｏ−５）　　　　　　　　　　　　　　　　　　　　　　　　　　１．０４％
３−メトキシブタノール　　　　　　　　　　　　　　　　　　　　５．０％
３−メトキシ、３−メチル、１−ブタノール　　　　　　　　　　５３．５％
（実施例３）
スピロンブルーＣ−ＲＨ　　　　　　　　［保土ヶ谷化学工業製］　８．０％
スピロンバイオレットＣ−ＲＨ　　　　　［保土ヶ谷化学工業製］　４．０％
クロモフタルブルーＡ−３Ｒ　　　　　　［チバガイギー社製］　　８．０％
ポリビニルブチラール　ＢＬ−１　　　　［積水化学製］　　　　　４．０％
ラウリルジメチルアミノ酢酸ベタイン（アデカアンホートＰＢ−
３０Ｌ）　　　　　　　　　　　　　　　［旭電化工業製］　　　　２．５％
ハイラック１１０Ｈ　　　　　　　　　　［日立化成製］　　　　　８．０％
リン酸エステル：プライサーフＡ２０８Ｂ　　　　　　　　　　　１．４７％
アミン系化合物：ポリオキシエチレンアルキルアミン（ＡＭＩＥ
Ｔ１０５）　　　　　　　　　　　　　　　　　　　　　　　　　１．０３％
３−メトキシ、３−メチル、１−ブタノール　　　　　　　　　　６３．０％
2004107591.tif 000006
（比較例１）
カーボンブラック＃２５　　　　　　　　［三菱化成製］　　　　１０．０％
ポリビニルブチラール　ＢＬ−Ｓ　　　　［積水化学製］　　　　　５．０％
ＹＰ９０Ｌ　　　　　　　　　　　　　　［ヤスハラケミカル製］　８．０％
リン酸エステル：プライサーフＡ２０８Ｂ　　　　　　　　　　　１．４７％
アミン系化合物：ポリオキシエチレンアルキルアミン（ＡＭＩＥ
Ｔ１０５）　　　　　　　　　　　　　　　　　　　　　　　　　１．０３％
３−メトキシブタノール　　　　　　　　　　　　　　　　　　　　５．０％
３−メトキシ、３−メチル、１−ブタノール　　　　　　　　　　６９．５％
（比較例２）
スピロンバイオレットＣ−ＲＨ　　　　　［保土ヶ谷化学工業製］　８．０％
スピロンイエローＣ−ＧＮＨ　　　　　　［保土ヶ谷化学工業製］　５．０％
Ｐｒｉｎｔｅｘ＃３５　　　　　　　　　［デグッサ社製］　　　　８．０％
ポリビニルブチラール　ＢＬ−１　　　　［積水化学製］　　　　　４．０％
ハイラック１１０Ｈ　　　　　　　　　　［日立化成製］　　　　１２．０％
３−メトキシブタノール　　　　　　　　　　　　　　　　　　　　５．０％
３−メトキシ、３−メチル、１−ブタノール　　　　　　　　　　５８．０％
（比較例３）
スピロンブルーＣ−ＲＨ　　　　　　　　［保土ヶ谷化学工業製］　８．０％
スピロンバイオレットＣ−ＲＨ　　　　　［保土ヶ谷化学工業製］　４．０％
クロモフタルブルーＡ−３Ｒ　　　　　　［チバガイギー社製］　　８．０％
ポリビニルブチラール　ＢＬ−１　　　　［積水化学製］　　　　　４．０％
ハイラック１１０Ｈ　　　　　　　　　　［日立化成製］　　　　　８．０％
ＰＯＥ（２）ラウリルエーテル　　　　　　　　　　　　　　　　　１．５％
リン酸エステル：プライサーフＡ２０８Ｂ　　　　　　　　　　　１．４７％
アミン系化合物：ポリオキシエチレンアルキルアミン（ＡＭＩＥ
Ｔ１０５）　　　　　　　　　　　　　　　　　　　　　　　　　１．０３％
３−メトキシ、３−メチル、１−ブタノール　　　　　　　　　　６４．０％
（比較例４）
スピロンバイオレットＣ−ＲＨ　　　　　［保土ヶ谷化学工業製］１０．０％
クロモフタルバイオレット　Ｂ　　　　　［チバガイギー社製］　　５．０％
ポリビニルブチラール　ＢＬ−Ｓ　　　　［積水化学製］　　　　　３．０％
ハイラック１１０Ｈ　　　　　　　　　　［日立化成製］　　　　１２．０％
ヒマシ油誘導体　　　　　　　　　　　　　　　　　　　　　　　　２．５％
リン酸エステル：フォスファノールＬＢ−４００　　　　　　　　１．４６％
アミン系化合物：ポリオキシエチレンオレイルアミン（ＴＡＭＮ
Ｏ−５）　　　　　　　　　　　　　　　　　　　　　　　　　　１．０４％
３−メトキシ、３−メチル、１−ブタノール　　　　　　　　　　６５．０％
以上の様に実施例や比較例で得られたインキを充填し、下記評価テストを行った。
【００４５】
試験に用いたボールペンは、内径１．６０ｍｍのポリプロピレンチューブ、ステンレスチップ（ボールは超硬合金で、直径１．０ｍｍである）を有するものである。また、充填した後、２５℃６５％条件下にて３０分後に下記評価を行う。
１）書出時カスレ評価（官能評価）：
「三菱」という文字を書き、文字のカスレ度合いで判定する。
【００４６】
ほとんどカスレないもの（「三」の１あるいは２番目の線以降書ける）；◎
僅かにカスレるもの（「三」の２番目の線が多少かすれるが、それ以降かすれない）；○
少し多いもの（「菱」以降かすれない）；△
非常に多いもの（「菱」が最後まで書けない）；×
とした。
２）書出時カスレ評価（機械評価）：
２５℃６５％条件下にてペンを６０°にセットし、２００ｇの荷重をかけ、接触する紙を２ｍ／ｍｉｎ　の速度で動かし、その筆記描線を観察。その時、始点から書出始めた描線の距離を測定する。ペンは５本用意し、その平均値にて測定値とした。
【００４７】
測定値≦１０ｍｍ：◎
１０ｍｍ＜測定値≦５０ｍｍ：○
５０＜測定値≦１００ｍｍ：△
１００＜測定値：×
下記試験に用いたボールペンは、内径１．６０ｍｍのポリプロピレンチューブ、ステンレスチップ（ボールは超硬合金で、直径０．７ｍｍである）を有するものである。また、充填した後、２５℃６５％条件下にて３０分後に下記評価を行う。高荷重筆記性能においてはボール径が小さいものほど筆圧を大きく受けるため、あえて上記の１），２）と変えて小さいボール径にした。
３）高荷重筆記評価：
２５℃６５％条件下にてペンを６０°にセットし、３００ｇの荷重をかけ、接触する紙を４．５ｍ／ｍｉｎ　の速度で自転させながら動かし、その筆記描線を観察。その時、ボールの回転によってインキの転写できない描線状態を官能的に判断する。
【００４８】
全く問題がないもの：○
少し転写できない部分があるもの：△
転写できない部分が多くひどいもの：×
【００４９】
【表１】
2004107591.tif 000007
【００５０】
以上の結果から明らかなように本発明の範囲となる実施例１〜４のインキ組成物は、本発明の範囲外となる比較例１〜４のインキ組成物に比べて書出時のかすれに対して非常に優れ、筆跡の柔らかく滑らかな筆感及び低速で筆記した時のインキ転写性を潤滑にすることに優れていることが判明した。
【００５１】
【発明の効果】
本発明によれば、従来の方法とは異なり、書き出し時の筆記カスレを抑制し、筆跡の柔らかく滑らかな筆感及び高荷重で筆記した時のインキ転写性を潤滑にすることに優れたことを可能にしたボールペン用インキ組成物が提供される。